(57)【要約】【課題】本発明は、ポリウレタンカバーを有するゴルフボールについて、耐擦過傷性およびスピン性能を向上することを課題とする。【解決手段】本発明のゴルフボールは、コアと前記コアを被覆するカバーとを有するゴルフボールであって、前記カバーは、層状珪酸塩と分子鎖に２級または３級アミン構造を有するポリウレタン樹脂とを含有することを特徴とする。本発明において、カバーを構成する樹脂成分として使用するポリウレタン樹脂は、分子鎖に２級または３級アミン構造を有しているので、充填剤として使用する層状珪酸塩との相互作用が強く、充填剤による補強効果が一層高くなる。その結果、得られるカバーの耐擦過傷性とスピン性能が向上する。【選択図】図１
2008289674.tif 000002
【特許請求の範囲】
【請求項１】
コアと前記コアを被覆するカバーとを有するゴルフボールであって、前記カバーは、層状珪酸塩と分子鎖に２級または３級アミン構造を有するポリウレタン樹脂とを含有することを特徴とするゴルフボール。
【請求項２】
前記２級または３級アミン構造が、陽イオン化されて、静電相互作用によって前記層状珪酸塩と結合している請求項１に記載のゴルフボール。
【請求項３】
前記カバーにおける層状珪酸塩の含有率は、０．０５質量％〜７．５質量％である請求項１または２に記載のゴルフボール。
【請求項４】
前記カバーは、ポリイソシアネートとポリオールと２級または３級アミン構造を有するポリオールで処理されたポリオール複合化層状珪酸塩とを含有するカバー用組成物から形成されたものである請求項１〜３のいずれか一項に記載のゴルフボール。
【請求項５】
前記ポリオール複合化層状珪酸塩は、２級または３級アミン構造を有するポリオールの２級または３級アミン構造が陽イオン化されて、静電相互作用によって層状珪酸塩と結合しているものである請求項４に記載のゴルフボール。
【請求項６】
前記ポリオール複合化層状珪酸塩は、Ｘ線回折で計測される前記層状珪酸塩の層間隔が５ｎｍ以上であるか、若しくは、層状珪酸塩に由来するＸ線回折ピークが観察されないものである請求項４または５に記載のゴルフボール。
【請求項７】
前記２級または３級アミン構造を有するポリオールで処理されたポリオール複合化層状珪酸塩は、２級または３級アミン構造を有するウレタンポリオールで処理されたウレタンポリオール複合化層状珪酸塩である請求項４から６のいずれか一項に記載のゴルフボール。
【請求項８】
分子内に２級または３級アミン構造を有するポリオールを陽イオン化する工程、
層状珪酸塩を前記陽イオン化されたポリオールに分散して、ポリオール複合化層状珪酸塩を得る工程、
前記ポリオール複合化層状珪酸塩とポリオールとポリイソシアネートを混合して、カバー用組成物を調製する工程、および
前記カバー用組成物を用いてカバーを成型する工程とを含むことを特徴とするゴルフボールの製造方法。
【請求項９】
分子内に２級または３級アミン構造を有するポリオールを酸で中和して陽イオン化する請求項８に記載のゴルフボールの製造方法。
【請求項１０】
前記ポリオール複合化層状珪酸塩を前記ポリオールに分散させて、超音波処理したのち、ポリイソシアネートを混合して、カバー用組成物を調製する請求項８または９に記載のゴルフボールの製造方法。
【請求項１１】
前記２級または３級アミン構造を有するポリオールで処理されたポリオール複合化層状珪酸塩として、２級または３級アミン構造を有するウレタンポリオールで処理されたウレタンポリオール複合化層状珪酸塩を用いる請求項８〜１０のいずれか一項に記載のゴルフボールの製造方法。
【発明の詳細な説明】
【技術分野】
【０００１】
本発明は、ポリウレタンカバーを有するゴルフボール及びその製造方法に関するものであり、より詳細には、ゴルフボールのカバーの耐擦過傷性およびコントロール性の改良技術に関するものである。
【背景技術】
【０００２】
ゴルフボールのカバーを構成する基材樹脂としては、アイオノマー樹脂やポリウレタン樹脂が使用されている。アイオノマー樹脂を使用したカバーは、反発性や耐久性、加工性などに優れることから広く使用されている。アイオノマー樹脂カバーは、高い剛性と硬度を有するために打球感が悪く、また、スピン性能も十分なものが得られず、コントロール性が劣るなどの問題が指摘されている。一方、アイオノマー樹脂に比べて打球感やスピン特性が向上することから、カバーを構成する基材樹脂として、ポリウレタン樹脂が使用されている。しかしながら、近年、ゴルフボールのカバーの厚みを薄くしたり（薄カバー化）、ゴルフクラブの進化（高反発化、低スピン化、フェースの溝形状の変化）にともなって、ゴルフボールのカバー性能を一層向上させることが求められ、従来のポリウレタン樹脂を使用したカバーの耐擦過傷性やスピン性能は満足できるレベルではなくなってきている。このような状況に鑑みて、例えば、特許文献１〜５には、カバーを構成する基材樹脂に有機短繊維、ガラス、金属、粘土鉱物などの充填剤を配合して、カバーの特性を改善することが提案されている。また、ポリウレタンの機械的特性を向上する技術として、例えば、特許文献６および特許文献７がある。
【特許文献１】特開２００２−１３６６１８号公報
【特許文献２】特表２００２−５３９９０５号公報
【特許文献３】特表２００３−５１１１１６号公報
【特許文献４】特開２００６−４３４４７号公報
【特許文献５】特表２００４−５０４９００号公報
【特許文献６】特開平１０−１６８３０５号公報
【特許文献７】大韓民国特開２００５−０１１２６９３号公報
【発明の開示】
【発明が解決しようとする課題】
【０００３】
本発明は、上記事情に鑑みてなされたものであって、ポリウレタンカバーを有するゴルフボールについて、耐擦過傷性およびスピン性能を向上することを課題とする。
【課題を解決するための手段】
【０００４】
上記課題を解決することのできた本発明のゴルフボールは、コアと前記コアを被覆するカバーとを有するゴルフボールであって、前記カバーは、層状珪酸塩と分子鎖に２級または３級アミン構造を有するポリウレタン樹脂とを含有することを特徴とする。本発明において、カバーを構成する樹脂成分として使用するポリウレタン樹脂は、分子鎖に２級または３級アミン構造を有しているので、充填剤として使用する層状珪酸塩との相互作用が強く、充填剤による補強効果が一層高くなる。その結果、得られるカバーの耐擦過傷性とスピン性能が向上する。分子鎖に２級または３級アミン構造を有するポリウレタン樹脂と層状珪酸塩との相互作用としては、例えば、前記２級または３級アミン構造が、陽イオン化されて、静電相互作用によって前記層状珪酸塩と結合している態様を挙げることができる。
【０００５】
本発明のゴルフボールのカバーは、ポリイソシアネートとポリオールと２級または３級アミン構造を有するポリオールで処理されたポリオール複合化層状珪酸塩とを含有するカバー用組成物から形成されたものであることが好ましい。ここで、「２級または３級アミン構造を有するポリオールで処理されたポリオール複合化層状珪酸塩」とは、ポリオールが有する２級または３級アミン構造が陽イオン化されることによって、陽イオン化されたポリオールが、層状珪酸塩の層間に挿入し、静電相互作用によって、前記層状珪酸塩と結合している層状珪酸塩である。すなわち、上記好ましい態様は、層状珪酸塩の層間に挿入している比較的低分子量の陽イオン化ポリオールとポリイソシアネートとポリオールとを反応させて高分子量化するという態様であり、層状珪酸塩の層間に容易に陽イオン化ポリウレタン樹脂を挿入させることができる。
【０００６】
また、前記２級または３級アミン構造を有するポリオールで処理されたポリオール複合化層状珪酸塩として、２級または３級アミン構造を有するウレタンポリオールで処理されたウレタンポリオール複合化層状珪酸塩を使用することが好適である。分子量が比較的大きいウレタンポリオールで複合化することによって、層状珪酸塩の層間距離が大きくなる。その結果、層状珪酸塩の層間に存在するウレタンポリオールが、ポリイソシアネートと反応しやすくなるからである。
【０００７】
本発明には、分子内に２級または３級アミン構造を有するポリオールを陽イオン化する工程、層状珪酸塩を前記陽イオン化されたポリオールに分散して、ポリオール複合化層状珪酸塩を得る工程、前記ポリオール複合化層状珪酸塩とポリオールとポリイソシアネートを混合して、カバー用組成物を調製する工程、および、前記カバー用組成物を用いてカバーを成型する工程とを含むことを特徴とするゴルフボールの製造方法が含まれる。
【発明の効果】
【０００８】
本発明によれば、耐擦過傷性およびスピン性能が高いゴルフボールが得られる。
【発明を実施するための最良の形態】
【０００９】
本発明のゴルフボールは、コアと前記コアを被覆するカバーとを有するゴルフボールであって、前記カバーは、層状珪酸塩と分子鎖に２級または３級アミン構造を有するポリウレタン樹脂とを含有することを特徴とする。
【００１０】
（１）層状珪酸塩と分子鎖中に２級または３級アミン構造を有するポリウレタン樹脂の相互作用について
本発明において、カバーを構成する樹脂成分として使用するポリウレタン樹脂は、分子鎖に２級アミンまたは３級アミン構造を有しているので、充填剤として使用する層状珪酸塩との相互作用が強く、得られるカバーの充填剤による補強効果が一層高くなる。層状珪酸塩の層間に存在する陽イオンは、一般に他の陽イオンによって交換可能である（陽イオン交換性）。この性質を利用して、層状珪酸塩の層間に他の陽イオン性物質を挿入することができる。図１は、層状珪酸塩と分子鎖に３級アミン構造を有するポリウレタン樹脂の相互作用を模式的に説明する説明図である。図１に示したように、分子鎖に３級アミン構造２を有するポリウレタン樹脂３は、その３級アミン構造２が陽イオン化され、層状珪酸塩１の層間に挿入し静電相互作用によって層状の珪酸塩と結合している。
【００１１】
本発明では、斯かる構成を採用することによって、カバーを構成する樹脂成分と充填剤との相互作用が一層強くなって、充填剤による補強効果が高くなる。その結果、得られるカバーの耐擦過傷性やスピン性能を向上させることができる。
【００１２】
（２）本発明で使用する層状珪酸塩について
本発明で使用する「層状珪酸塩」としては、層状の構造を有する珪酸塩であって、例えば、カオリナイト、デッカナイト、ハロイサイト、クリソタイル、リザーダイト、アメサイトなどのカオリナイト族の層状珪酸塩、モンモリロナイト、バイデライト、ノントロナイト、サポナイト、鉄サポナイト、ヘクトライト、ソーコナイト、スチブンサイトなどのスメクタイト族の層状珪酸塩、２八面体型バーミキュライト、３八面体方バーミキュライトなどのバーミキュライト族、白雲母、パラゴナイト、金雲母、黒雲母、レピドライトなどの雲母族の層状珪酸塩、マーガライト、クリントナイト、アナンダイトなどの脆雲母族の層状珪酸塩、クッケアイト、スドーアイト、クリノクロア、シャモサイト、ニマイトなどの緑泥石族の層状珪酸塩などを挙げることができ、好ましくは、モンモリロナイト、バイデライト、ノントロナイト、サポナイト、鉄サポナイト、ヘクトライト、ソーコナイト、スチブンサイトなどのスメクタイト族の層状珪酸塩、２八面体型バーミキュライト、３八面体方バーミキュライトなどのバーミキュライト族である。層間隔の拡大および／または層の剥離が可能で、層が電荷を持つからである。
【００１３】
なお、層状珪酸塩が含有する交換性を有する陽イオンの量を陽イオン交換容量（ｍｅｑ／ｇ）と呼ぶ。陽イオン交換容量は、粘土の種類により、および、同一の粘土であっても産地間で異なり、例えばヘクトライトでは約０．９ｍｅｑ／ｇ、モンモリロナイトでは約１．３ｍｅｑ／ｇである。
【００１４】
前記層状珪酸塩は、一次粒子の厚さが１０ｎｍ以下のナノサイズの微粒子であることが好ましく、その長さと幅はそれぞれ、１μｍ以下の平板な形状を有することが好ましい。前記層状珪酸塩の大きさは、特に限定されないが、１μｍ以下が好ましく、７００ｎｍ以下がより好ましく、５００ｎｍ以下がさらに好ましい。これらの層状珪酸塩は、天然のものでも、合成のものでもいずれであっても良く、単独または２種以上の混合物として使用することができる。
【００１５】
（３）本発明で使用するポリウレタン樹脂について
本発明で使用するポリウレタン樹脂は、分子鎖に「２級または３級アミン構造」と複数のウレタン結合とを有する樹脂であれば、特に限定されず、例えば、ポリイソシアネートとポリオールと２級または３級アミン構造を導入する化合物とを反応させることにより得られるものである。また、本発明で使用する分子鎖に「２級アミンまたは３級アミン構造」を有するポリウレタン樹脂は、例えば、分子鎖に２級アミン構造を有するポリウレタン樹脂、分子鎖中に３級アミン構造を有するポリウレタン樹脂、分子鎖に２級および３級アミン構造を有するポリウレタン樹脂のいずれであっても良い。なお、本発明において、「２級または３級アミン構造」には、ポリウレタン樹脂のウレタン結合やウレア結合に由来する構造は含まれないものとする。
【００１６】
本発明で使用するポリウレタン樹脂を構成するポリイソシアネート成分としては、イソシアネート基を２以上有するものであれば特に限定されず、例えば、２,４−トルエンジイソシアネート、２,６−トルエンジイソシアネート、２,４−トルエンジイソシアネートと２,６−トルエンジイソシアネートの混合物（ＴＤＩ）、４,４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）、パラフェニレンジイソシアネート（ＰＰＤＩ）等の芳香族ポリイソシアネート；４，４’−ジシクロヘキシルメタンジイソシアネート（Ｈ１２ＭＤＩ）、水素添加キシリレンジイソシアネート（Ｈ６ＸＤＩ）、ヘキサメチレンジイソシアネート（ＨＤＩ）、イソホロンジイソシアネート（ＩＰＤＩ）、ノルボルネンジイソシアネート（ＮＢＤＩ）等の脂環式ポリイソシアネート又は脂肪族ポリイソシアネート等のうちの１種、または、２種以上の混合物などである。
【００１７】
耐擦過傷性を向上するという観点からは、ポリウレタン樹脂のポリイソシアネート成分として、芳香族ポリイソシアネートを使用することが好ましい。芳香族ポリイソシアネートを使用することにより、得られるポリウレタンの機械的特性が向上し、耐擦過傷性に優れるカバーが得られる。また、耐候性を向上するという観点からは、ポリウレタンのポリイソシアネート成分として、非黄変性のポリイソシアネート（ＴＭＸＤＩ、ＸＤＩ、ＨＤＩ、Ｈ６ＸＤＩ、ＩＰＤＩ、Ｈ１２ＭＤＩ、ＮＢＤＩなど）を使用することが好ましく、さらに好ましくは４，４’−ジシクロヘキシルメタンジイソシアネート（Ｈ１２ＭＤＩ）を使用する。４，４’−ジシクロヘキシルメタンジイソシアネート（Ｈ１２ＭＤＩ）は剛直な構造を有しており、得られるポリウレタンの機械的特性が向上し、耐擦過傷性に優れるカバーが得られるからである。
【００１８】
前記ポリウレタン樹脂を構成するポリオール成分としては、ヒドロキシル基を複数有するものであれば特に限定されず、例えば、低分子量のポリオールや高分子量のポリオールなどを挙げることができる。低分子量のポリオールとしては、例えば、エチレングリコール、ジエチレングリコール、トリエチレングリコール、１，３−ブタンジオール、１，４−ブタンジオール、ネオペンチルグリコール、１，６−ヘキサンジオール等のジオール；グリセリン、トリメチロールプロパン、ヘキサントリオールなどのトリオールが挙げられる。高分子量のポリオールとしては、例えば、ポリオキシエチレングリコール（ＰＥＧ）、ポリオキシプロピレングリコール（ＰＰＧ）、ポリオキシテトラメチレングリコール（ＰＴＭＧ）等のポリエーテルポリオール；ポリエチレンアジぺート（ＰＥＡ）、ポリブチレンアジペート（ＰＢＡ）、ポリヘキサメチレンアジペート（ＰＨＭＡ）などの縮合系ポリエステルポリオール；ポリ−ε−カプロラクトン（ＰＣＬ）のようなラクトン系ポリエステルポリオール；ポリヘキサメチレンカーボネートなどのポリカーボネートポリオール；及びアクリルポリオールなどが挙げられ、上述したポリオールの少なくとも２種以上の混合物であってもよい。
【００１９】
高分子量のポリオールの平均分子量は、特に限定されるものではないが、例えば、４００以上であることが好ましく、より好ましくは１０００以上である。高分子量ポリオールの平均分子量が小さくなりすぎると、得られるポリウレタンが硬くなり、ゴルフボールの打球感が低下するからである。高分子量ポリオールの平均分子量の上限は、特に限定されるものではないが、１００００以下、より好ましくは８０００以下である。
【００２０】
ポリウレタン樹脂の骨格に２級または３級アミン構造を導入する化合物としては、例えば、ジエタノールアミン、Ｎ−メチルジエタノールアミン、Ｎ−イソブチルジエタノールアミン、Ｎ−アミノプロピルピペラジン、１，４−ビスアミノプロピルピペラジン、Ｎ−ヒドロキシエトキシエチルピペラジン、メチルイミノビスプロピルアミン、イミノビスプロピルアミン、Ｎ，Ｎ−ジベンジルエタノールアミン、Ｎ−ヒドロキシエトキシエチルピペラジン、Ｎ−ベンジル−Ｎ−メチルエタノールアミン、ジエタノールアミノプロピルアミン、Ｎ−アミノエチルピペラジン、Ｎ−アミノエチル−４−ピペコリン、Ｎ−アミノプロピルピペラジン、Ｎ−アミノプロピル−２−ピペコリン、Ｎ−アミノプロピル−４−ピペコリン、Ｎ−アミノエチルモルフォリン、Ｎ−アミノプロピルモルフォリン、２−ヒドロキシ−５−ピリジンメタノール、２−アミノ−５−アミノメチルピリジン、２−アミノ−５−ピリジンメタノールなどの化合物を挙げることができる。また、前記化合物は、２種以上の混合物として使用することもできる。これらの化合物は、ポリイソシアネートとの反応性を考慮しながら適宜使用することによって、得られるポリウレタン樹脂の分子鎖に２級アミン構造または３級アミン構造を導入することができる。
【００２１】
例えば、Ｎ−メチルジエタノールアミンおよびＮ−イソブチルジエタノールアミンなどの３級アミン構造を有するポリオールは、ポリイソシアネートと反応させることによって、得られるポリウレタン樹脂分子鎖中に３級アミン構造を容易に導入することができる。また、２級アミン構造の導入は、２級アミン（イミノ基）と１級アミン（アミノ基）とのイソシアネート基に対する反応性の差を利用して適宜導入することができる。例えば、イミノビスプロピルアミンは、２級アミン構造（イミノ基）と１級アミン構造（アミノ基）とを有するポリアミンであるが、１級アミン（アミノ基）の方が２級アミン（イミノ基）よりイソシアネート基に対する反応性が高いので、ポリイソシアネートのイソシアネート基と１級アミン（アミノ基）とのモル比を適宜制御することによって、１級アミン（アミノ基）とイソシアネート基とを選択的に反応させて、得られるポリウレタン樹脂分子鎖中に２級アミン構造（イミノ基）を導入することができる。また、例えば、ジエタノールアミンは、２級アミン構造（イミノ基）とヒドロキシル基とを有するが、２級アミン構造（イミノ基）を予め中和して陽イオン化しておけば、イソシアネート基とヒドロキシル基とを選択的に反応させることができる。ポリウレタン樹脂の分子鎖の末端に導入する場合には、例えば、Ｎ，Ｎ−ジベンジルエタノールアミン、Ｎ−ヒドロキシエトキシエチルピペラジン、Ｎ−ベンジル−Ｎ−メチルエタノールアミン、ジエタノールアミノプロピルアミン、Ｎ−アミノエチルピペラジン、Ｎ−アミノエチル−４−ピペコリン、Ｎ−アミノプロピルピペラジン、Ｎ−アミノプロピル−２−ピペコリン、Ｎ−アミノプロピル−４−ピペコリン、Ｎ−アミノエチルモルフォリン、Ｎ−アミノプロピルモルフォリンなどの化合物を用いれば良い。
【００２２】
本発明において、「陽イオン化」とは、２級または３級構造のアミンをアンモニウム塩（２級アンモニウム塩、３級アンモニウム塩、あるいは、４級アンモニウム塩）とすることであり、例えば、酢酸、塩酸、硫酸などの酸を用いて２級アミンまたは３級アミンを中和して、２級アンモニウム塩または３級アンモニウム塩を形成する方法、メチルクロライド、メチルブロマイド、メチルヨーダイド、エチルクロライド、エチルブロマイド、エチルヨーダイドなどのハロゲン化アルキル、ジメチル硫酸、ジエチル硫酸などの４級化剤を用いて４級アンモニウム塩などを形成する方法などを挙げることができ、好ましくは、酢酸、塩酸、硫酸などの酸を用いて２級アンモニウム塩または３級アンモニウム塩とする方法である。
【００２３】
本発明で使用する分子鎖に２級または３級アミン構造を有するポリウレタン樹脂の構成態様としては、特に限定されるものではないが、例えば、ポリイソシアネート成分と２級または３級アミン構造を有する化合物成分とによって構成されている態様；ポリイソシアネート成分と高分子量ポリオール成分と２級または３級アミン構造を有する化合物成分にとよって構成されている態様；ポリイソシアネート成分と高分子量ポリオール成分と低分子量ポリオール成分と２級または３級アミン構造を有する化合物成分とによって構成されている態様；ポリイソシアネート成分と高分子量ポリオール成分と低分子量ポリオール成分とポリアミン成分と２級または３級アミン構造を有する化合物成分とによって構成されている態様；ポリイソシアネート成分と高分子量ポリオール成分とポリアミン成分と２級または３級アミン構造を有する化合物成分とによって構成されている態様などを挙げることができる。
【００２４】
（４）本発明では、カバーが、ポリイソシアネートと、ポリオールと、２級または３級アミン構造（好ましくは３級アミン構造）を有するポリオールで処理されたポリオール複合化層状珪酸塩とを含有するカバー用組成物から形成されたものであることが好ましい態様であり、ポリイソシアネートと、ポリオールと、２級または３級アミン構造（好ましくは３級アミン構造）を有するウレタンポリオールで処理されたウレタンポリオール複合化層状珪酸塩とを含有するカバー用組成物から形成されたものであることがさらに好ましい態様である。
【００２５】
（４−１）ここで、「２級または３級アミン構造を有するポリオールで処理されたポリオール複合化層状珪酸塩」とは、ポリオールが有する２級または３級アミン構造が陽イオン化されることによって、陽イオン化されたポリオールが、層状珪酸塩の層間に挿入し、静電相互作用によって、前記層状珪酸塩と結合している層状珪酸塩である。すなわち、カバーを、ポリイソシアネートと、ポリオールと、２級または３級アミン構造を有するポリオールで処理されたポリオール複合化層状珪酸塩とを含有するカバー用組成物から形成する態様は、陽イオン化されたポリオールが、層状珪酸塩の層間に挿入し静電相互作用によって前記層状珪酸塩と結合している層状珪酸塩を用いることによって、層状珪酸塩の層間に挿入している比較的低分子量の陽イオン化ポリオールとポリイソシアネートとポリオールとを反応させて高分子量化するという態様である。高分子量化されたポリウレタン樹脂を陽イオン化して層状珪酸塩の層間に直接挿入する方法に比べて、容易に層間に陽イオン化ポリウレタン樹脂を挿入することができる。
【００２６】
（４−２）まず、「２級または３級アミン構造を有するポリオール」について説明する。
前記「２級または３級アミン構造を有するポリオール」としては、分子内に２級または３級アミン構造と複数のヒドロキシル基とを有する化合物であり、例えば、ジエタノールアミン、Ｎ−メチルジエタノールアミン、Ｎ−イソブチルジエタノールアミン、２級または３級アミン構造を有するウレタンポリオールなどを挙げることができ、２級または３級アミン構造を有するウレタンポリオールを好適に使用することができる。
【００２７】
本態様で使用する「２級または３級アミン構造を有するウレタンポリオール」とは、分子内に２級または３級アミン構造とウレタン結合と複数のヒドロキシル基とを有する化合物であり、例えば、ポリイソシアネートと前記「２級または３級アミン構造を有するポリオール」とを、ポリオール成分のヒドロキシル基がポリイソシアネート成分のイソシアネート基に対して過剰となるような条件で反応させることにより合成される。ウレタンポリオールのポリオール成分として、前記２級または３級アミン構造を有するポリオールを使用することによって、得られるウレタンポリオール中に２級または３級アミン構造を導入できる。本発明では、３級アミン構造を有するウレタンポリオールを使用することがより好ましい態様である。
【００２８】
前記ウレタンポリオールの合成に使用するポリイソシアネートとしては、イソシアネート基を２以上有するものであれば特に限定されず、例えば、２,４−トルエンジイソシアネート、２,６−トルエンジイソシアネート、２,４−トルエンジイソシアネートと２,６−トルエンジイソシアネートの混合物（ＴＤＩ）、４,４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）、パラフェニレンジイソシアネート（ＰＰＤＩ）等の芳香族ポリイソシアネート；４，４’−ジシクロヘキシルメタンジイソシアネート（Ｈ１２ＭＤＩ）、水素添加キシリレンジイソシアネート（Ｈ６ＸＤＩ）、ヘキサメチレンジイソシアネート（ＨＤＩ）、イソホロンジイソシアネート（IＰＤＩ）、ノルボルネンジイソシアネート（ＮＢＤＩ）等の脂環式ポリイソシアネート又は脂肪族ポリイソシアネート等のうちの１種または２種以上の混合物が挙げられる。これらのうち、耐候性の観点から、非黄変性のポリイソシアネート（ＴＭＸＤＩ、ＸＤＩ、ＨＤＩ、Ｈ６ＸＤＩ、ＩＰＤＩ、Ｈ１２ＭＤＩ、ＮＢＤＩなど）が好ましく使用される。
【００２９】
２級または３級アミン構造を有するウレタンポリオールの合成には、上記ポリイソシアネートと２級または３級アミン構造を有するポリオールに加えて、他のポリオールを使用することも好ましい態様である。他のポリオールとしては、水酸基を複数有するものであれば特に限定されず、例えば、低分子量のポリオールや高分子量のポリオールなどを挙げることができる。低分子量のポリオールとしては、例えば、エチレングリコール、ジエチレングリコール、トリエチレングリコール、１，３−ブタンジオール、１，４−ブタンジオール、ネオペンチルグリコール、１，６−ヘキサンジオール等のジオール；グリセリン、トリメチロールプロパン、ヘキサントリオールなどのトリオールが挙げられる。高分子量のポリオールとしては、ポリオキシエチレングリコール（ＰＥＧ）、ポリオキシプロピレングリコール（ＰＰＧ）、ポリオキシテトラメチレングリコール（ＰＴＭＧ）等のポリエーテルポリオール；ポリエチレンアジぺート（ＰＥＡ）、ポリブチレンアジペート（ＰＢＡ）、ポリヘキサメチレンアジペート（ＰＨＭＡ）などの縮合系ポリエステルポリオール；ポリ−ε−カプロラクトン（ＰＣＬ）のようなラクトン系ポリエステルポリオール；ポリヘキサメチレンカーボネートなどのポリカーボネートポリオール；及びアクリルポリオールなどが挙げられる。以上のようなポリオールのうち、重量平均分子量５０〜２，０００を有するもの、特に１００〜１，０００程度のポリオールが好ましく用いられる。尚、これらのポリオールは、１種または２種以上混合して用いてもよい。
【００３０】
３級アミン構造を有するウレタンポリオールは、例えば、ポリイソシアネートと３級アミン構造を有するポリオールと他のポリオールとを、ポリオールのヒドロキシル基がポリイソシアネートのイソシアネート基に対して過剰となるような条件で反応させることにより合成される。具体的には、３級アミン構造を有するポリオールとポリイソシアネートとを、ポリイソシアネート基が過剰な条件で反応させて、イソシアネート基末端ウレタンプレポリマーを得、次いで、このイソシアネート基末端ウレタンプレポリマーにポリオール成分のヒドロキシル基がイソシアネート基に対して過剰になるように他のポリオールを加えて反応させる２段階で合成する態様、および、ポリイソシアネートと３級アミン構造を有するポリオールと他のポリオールを加えて、一括で反応させる態様などを挙げることができる。３級アミン構造を有するウレタンポリオールを２段階で合成する態様では、必要に応じて、ポリオール成分やポリイソシアネート成分を滴下しながら加えても良い。
【００３１】
前記反応に際しては、溶剤やウレタン化反応に公知の触媒（ジブチル錫ジラウリレートなど）を使用することができる。また、前記反応の条件としては、通常のウレタン化反応に採用される条件を適宜選択すれば良く、例えば、乾燥窒素雰囲気下で２０℃〜１００℃の条件を挙げることができる。尚、ウレタン結合の比率は、原料となるポリオール成分の分子量、ポリオール成分とポリイソシアネートとの配合比率などを調整することにより行うことができる。
【００３２】
得られる２級または３級アミン構造を有するウレタンポリオールの重量平均分子量は、特に限定されるものではないが、５０，０００〜２００，０００程度が好ましい。
【００３３】
（４−３）次に、「ポリオール複合化層状珪酸塩」について説明する。
ポリオール複合化層状珪酸塩は、層状珪酸塩を上述した２級または３級アミン構造を有するポリオールで処理することにより得られ、具体的には、分子内に２級または３級アミン構造を有するポリオールを陽イオン化し、層状珪酸塩を前記陽イオン化されたポリオールに分散することにより行われる。
【００３４】
「２級または３級アミン構造の陽イオン化」は、上述したように、ポリオールが有する２級または３級構造のアミンをアンモニウム塩（２級アンモニウム塩、３級アンモニウム塩、あるいは、４級アンモニウム塩）とすることであり、例えば、酢酸、塩酸、硫酸などの酸を用いて２級または３級アミンを中和して、２級または３級アンモニウム塩を形成する方法、メチルクロライド、メチルブロマイド、メチルヨーダイド、エチルクロライド、エチルブロマイド、エチルヨーダイドなどのハロゲン化アルキル、ジメチル硫酸、ジエチル硫酸などの４級化剤を用いて４級アンモニウム塩などを形成する方法などを挙げることができ、好ましくは、酢酸、塩酸、硫酸などの酸を用いて２級または３級アンモニウム塩とする方法である。
【００３５】
「陽イオン化」は、２級または３級アミン構造を有するポリオールを、水、アルコールなどの溶媒に分散させて、斯かる分散液に酢酸、塩酸、硫酸などの酸を添加して行うことが好ましい態様である。「陽イオン化」の程度は、特に限定されるものではないが、ポリオールが有する「２級または３級アミン構造」の７０モル％以上、より好ましくは、８５モル％以上、さらに好ましくは１００モル％以上を陽イオン化することが好ましい。
【００３６】
次に、層状珪酸塩を陽イオン化されたポリールに分散して、陽イオン化されたポリオールと状珪酸塩とを複合化する。層状珪酸塩の陽イオン化ポリオールへの分散は、特に限定されるものではないが、例えば、５℃〜７５℃の温度で２４時間〜７２時間撹拌することにより行われる。層状珪酸塩と陽イオン化ポリオールとの配合比率は、層状珪酸塩の陽イオン交換容量の１〜２倍当量に相当する陽イオン化ポリオールを配合することが好ましい。
【００３７】
分子内に２級または３級アミン構造を有するウレタンポリオールで層状珪酸塩を複合化する場合、ウレタンポリオールの合成に使用するポリオール成分を適宜選択することによって、得られる複合化層状珪酸塩の層間隔を制御することができる。ポリオール複合化層状珪酸塩の層間隔が大きくなると、陽イオン化ウレタンポリオールとポリイソシアネート成分との反応性が高くなり、層状珪酸塩の補強効果が一層高まる。例えば、ウレタンポリオールのポリオール成分として疎水性の高いポリオキシテトラメチレングリコールを使用すれば、得られるウレタンポリオール複合化層状珪酸塩の層間隔は大きくなり、親水性の高いポリオキシエチレングリコールを使用すれば、得られるウレタンポリオール複合化層状珪酸塩の層間隔は小さくなる。
【００３８】
層状珪酸塩と２級または３級アミン構造を有するポリオールとを複合化した後、分離、洗浄して、ポリオール複合化層状珪酸塩を精製する。すなわち、ポリオール複合化層状珪酸塩から、複合化されていない陽イオン化ポリオール、または、必要に応じて加えた溶媒などを除去する。分離の方法としては、特に限定されるものではないが、例えば、遠心分離を挙げることができる。洗浄の方法は、特に限定されないが、分離されたポリオール複合化層状珪酸塩をイオン交換水に分散して洗浄する方法が挙げられる。分離、および、洗浄して得られたポリオール複合化層状珪酸塩を、凍結乾燥、粉砕、乾燥することも好ましい態様である。凍結乾燥は、２日間〜７日間行うことが好ましい。粉砕の方法は、特に限定されず、乳鉢ですりつぶすなどの方法で行うことができ、平均粒子径を０．１μｍ〜１００μｍ程度にすることが好ましい態様である。
【００３９】
粉砕して得られたポリオール複合化層状珪酸塩は、必要に応じて、再度、乾燥される。水分が存在すると、ポリイソシアネートとの反応の際に、ポリイソシアネートと水分とが反応して発泡の原因となるからである。乾燥条件は、特に限定されるものではなく、例えば、８０℃の真空オーブンで１日乾燥すれば良い。
【００４０】
前記ポリオール複合化層状珪酸塩は、層状珪酸塩の層間に陽イオン化されたポリオールが挿入しているので、層間距離が広くなっているか、あるいは、層状珪酸塩の層状構造が崩れて単葉状にバラバラになっている。従って、ポリオール複合化層状珪酸塩をＸ線回折で計測したときに、得られる層状珪酸塩の層間隔は、２．７ｎｍ以上、より好ましくは５ｎｍ以上、さらに好ましくは９．４ｎｍ以上であるか、若しくは、層状珪酸塩に由来するＸ線回折ピークが観察されないという特徴を有する。
【００４１】
また、前記ポリオール複合化層状珪酸塩は、粒子径（長径）が、０．１μｍ以上１００μｍの範囲にあることが好ましく、より好ましくは１μｍ以上２０μｍ以下の範囲、さらに好ましくは５μｍ以上１０μｍ以下の範囲にあるものが望ましい。前記粒子径は、ウレタンポリオール複合化層状珪酸塩のＴEＭ観察写真に基づいて求めることができる。
【００４２】
本発明では、前記２級または３級アミン構造を有するポリオールで処理されたポリオール複合化層状珪酸塩として、２級または３級アミン構造を有するウレタンポリオールで処理されたウレタンポリオール複合化層状珪酸塩を使用することが好ましく、３級アミン構造を有するウレタンポリオールで処理されたウレタンポリオール複合化層状珪酸塩を使用することがより好ましい。
【００４３】
（４−４）本態様では、カバーが、ポリイソシアネートと、ポリオールと、上述した３級アミン構造を有するウレタンポリオールで処理されたウレタンポリオール複合化層状珪酸塩とを含有するカバー用組成物から形成されたものであることが好ましい態様である。
【００４４】
カバー用組成物に配合される前記ポリイソシアネートとしては、イソシアネート基を２以上有するものであれば特に限定されず、例えば、２,４−トルエンジイソシアネート、２,６−トルエンジイソシアネート、２,４−トルエンジイソシアネートと２,６−トルエンジイソシアネートの混合物（ＴＤＩ）、４,４’−ジフェニルメタンジイソシアネート（ＭＤＩ）、１，５−ナフチレンジイソシアネート（ＮＤＩ）、３，３’−ビトリレン−４，４’−ジイソシアネート（ＴＯＤＩ）、キシリレンジイソシアネート（ＸＤＩ）、テトラメチルキシリレンジイソシアネート（ＴＭＸＤＩ）、パラフェニレンジイソシアネート（ＰＰＤＩ）等の芳香族ポリイソシアネート；４，４’−ジシクロヘキシルメタンジイソシアネート（Ｈ１２ＭＤＩ）、水素添加キシリレンジイソシアネート（Ｈ６ＸＤＩ）、ヘキサメチレンジイソシアネート（ＨＤＩ）、イソホロンジイソシアネート（ＩＰＤＩ）、ノルボルネンジイソシアネート（ＮＢＤＩ）等の脂環式ポリイソシアネート又は脂肪族ポリイソシアネート等のうちの１種、または、２種以上の混合物などである。
【００４５】
耐擦過傷性を向上するという観点からは、ポリウレタンのポリイソシアネート成分として、芳香族ポリイソシアネートを使用することが好ましい。芳香族ポリイソシアネートを使用することにより、得られるポリウレタンの機械的特性が向上し、耐擦過傷性に優れるカバーが得られる。また、耐候性を向上するという観点からは、ポリウレタンのポリイソシアネート成分として、非黄変性のポリイソシアネート（ＴＭＸＤＩ、ＸＤＩ、ＨＤＩ、Ｈ６ＸＤＩ、ＩＰＤＩ、Ｈ１２ＭＤＩ、ＮＢＤＩなど）を使用することが好ましく、さらに好ましくは４，４’−ジシクロヘキシルメタンジイソシアネート（Ｈ１２ＭＤＩ）を使用する。４，４’−ジシクロヘキシルメタンジイソシアネート（Ｈ１２ＭＤＩ）は剛直な構造を有しており、得られるポリウレタンの機械的特性が向上し、耐擦過傷性に優れるカバーが得られるからである。
【００４６】
カバー用組成物に配合される前記ポリオールとしては、水酸基を複数有するものであれば特に限定されず、例えば、低分子量のポリオールや高分子量のポリオールなどを挙げることができる。低分子量のポリオールとしては、例えば、エチレングリコール、ジエチレングリコール、トリエチレングリコール、１，３−ブタンジオール、１，４−ブタンジオール、ネオペンチルグリコール、１，６−ヘキサンジオール等のジオール；グリセリン、トリメチロールプロパン、ヘキサントリオールなどのトリオールが挙げられる。高分子量のポリオールとしては、ポリオキシエチレングリコール（ＰＥＧ）、ポリオキシプロピレングリコール（ＰＰＧ）、ポリオキシテトラメチレングリコール（ＰＴＭＧ）等のポリエーテルポリオール；ポリエチレンアジぺート（ＰＥＡ）、ポリブチレンアジペート（ＰＢＡ）、ポリヘキサメチレンアジペート（ＰＨＭＡ）などの縮合系ポリエステルポリオール；ポリ−ε−カプロラクトン（ＰＣＬ）のようなラクトン系ポリエステルポリオール；ポリヘキサメチレンカーボネートなどのポリカーボネートポリオール；及びアクリルポリオールなどが挙げられる。以上のようなポリオールのうち、重量平均分子量５０〜２，０００を有するもの、特に１００〜１，０００程度のポリオールが好ましく用いられる。尚、これらのポリオールは、１種または２種以上混合して用いてもよい。
【００４７】
前記カバー用組成物は、ポリイソシアネート、ポリオール、（ウレタン）ポリオール複合化層状珪酸塩のほか、酸化亜鉛、酸化チタン、青色顔料などの顔料成分、炭酸カルシウムや硫酸バリウムなどの比重調整剤、分散剤、老化防止剤、紫外線吸収剤、光安定剤、蛍光材料または蛍光増白剤などを、カバーの性能を損なわない範囲で含有してもよい。
【００４８】
（５）カバーの成形方法
本発明のゴルフボールのカバーの成形方法は、特に限定されるものではないが、例えば、分子鎖に２級または３級アミン構造を有する熱可塑性ポリウレタン樹脂の２級または３級アミン構造を陽イオン化し、得られた陽イオン化熱可塑性ポリウレタン樹脂を溶融して、予め水に分散させて調製した層状珪酸塩のスラリーを注入し混練することで、分子鎖に２級または３級アミン構造を有するポリウレタン樹脂と層状珪酸塩とを含有するペレット状のカバー用組成物を調製し、これを用いて、圧縮成形または射出成形によりカバーを成形する方法（スラリー法）；ポリイソシアネートと、ポリオールと、前記した２級または３級アミン構造を有する（ウレタン）ポリオールで処理された（ウレタン）ポリオール複合化層状珪酸塩とを含有するカバー用組成物を予め反応させて、層状珪酸塩と分子鎖に２級または３級アミン構造を有する高分子量のポリウレタン樹脂とを含有するペレット状のカバー用組成物に形成し、これを用いて、圧縮成形または射出成形によりカバーを成形する方法；および、ポリイソシアネートと、ポリオールと、前記した２級または３級アミン構造を有する（ウレタン）ポリオールで処理された（ウレタン）ポリオール複合化層状珪酸塩とを含有する未硬化のカバー用組成物でコアを直接被覆し、これを硬化させてカバーを成形する方法などを挙げることができる。
【００４９】
前記カバー用組成物を予め反応させて、層状珪酸塩と分子鎖に２級または３級アミン構造を有する高分子量のポリウレタン樹脂とを含有するペレット状のカバー用組成物を使用する態様では、例えば、カバー用組成物を予め半球殻状のハーフシェルに成形し、それを２枚用いてコアを包み、１３０〜１７０℃で１〜５分間加圧成形するか、または上記カバー用組成物を直接コア上に射出成形してコアを包み込む方法が用いられる。前記カバー用組成物を未硬化の態様で使用する態様では、例えば、前記組成物を注入した半球状の金型にコアを保持し、前記組成物を硬化させて半球状のカバーを作製し、次いで、これを反転させて、前記組成物が注入された別の半球状金型と合せて、前記組成物を硬化させてカバーを作製する。
【００５０】
また、カバーを成形する際には、通常、表面にディンプルと呼ばれるくぼみが形成される。さらに、ゴルフボール本体表面は、必要に応じて、マークや塗膜との密着性を向上するために、サンドブラスト処理のような研磨処理がなされてもよい。
【００５１】
（６）カバーについて
本発明のゴルフボールのカバーは、層状珪酸塩と分子鎖に２級または３級アミン構造を有するポリウレタン樹脂とを含有するものであれば、特に限定されない。
【００５２】
カバー中の前記層状珪酸塩の含有率は、０．０５質量％以上、より好ましくは０．２５質量％以上、さらに好ましくは０．５質量％以上であって、７．５質量％以下、より好ましくは５質量％以下、さらに好ましくは４質量％以下であることが望ましい。含有率を上記範囲とすることによって、耐擦過傷性およびスピン性能が良好となる。
【００５３】
本発明のゴルフボールのカバーを構成する樹脂成分として、上記２級または３級アミン構造を有するポリウレタン樹脂の他、本発明の効果を損なわない範囲で、他の樹脂を含有しても良い。本発明のゴルフボールのカバーを構成する樹脂成分中の２級または３級アミン構造を有するポリウレタン樹脂の含有率は、５０質量％以上、より好ましくは７０質量％以上、さらに好ましくは９０質量％以上とすることが望ましい。さらに、カバーを構成する樹脂成分が、実質上、前記２級または３級アミン構造を有するポリウレタン樹脂のみからなることも好ましい態様である。
【００５４】
本発明において、カバーを構成する樹脂成分として、分子鎖に２級または３級アミン構造を有するポリウレタン樹脂の他、さらに使用できる樹脂としては、熱可塑性樹脂、および、熱可塑性エラストマーを挙げることができる。前記熱可塑性樹脂としては、例えば、アイオノマー樹脂を挙げることができ、前記アイオノマー樹脂としては、例えば、エチレンと炭素数３〜８個のα,β−不飽和カルボン酸の共重合体中のカルボキシル基の少なくとも一部を金属イオンで中和したもの、エチレンと炭素数３〜８個のα,β−不飽和カルボン酸とα,β−不飽和カルボン酸エステルとの三元共重合体中のカルボキシル基の少なくとも一部を金属イオンで中和したもの、または、これらの混合物を挙げることができる。前記アイオノマー樹脂の具体例としては、三井デュポンポリケミカル（株）から市販されているハイミラン、デュポン（株）から市販されているサーリン、さらにエクソンモービル化学（株）から市販されているアイオテックなどを挙げることができる。
【００５５】
前記熱可塑性エラストマーの具体例としては、アルケマ（株）から商品名「ペバックス（例えば、「ペバックス２５３３」）」で市販されている熱可塑性ポリアミドエラストマー、東レ・デュポン（株）から商品名「ハイトレル（例えば、「ハイトレル３５４８」、「ハイトレル４０４７」）」で市販されている熱可塑性ポリエステルエラストマー、ＢＡＳＦジャパン（株）から商品名「エラストラン（例えば、「エラストランＸＮＹ９７Ａ」）」で市販されている熱可塑性ポリウレタンエラストマー、三菱化学（株）から商品名「ラバロン」で市販されている熱可塑性ポリスチレンエラストマー等が挙げられる。
【００５６】
前記カバーは、上述した２級または３級アミン構造を有するポリウレタン樹脂、層状珪酸塩のほか、酸化亜鉛、酸化チタン、青色顔料などの顔料成分、炭酸カルシウムや硫酸バリウムなどの比重調整剤、分散剤、老化防止剤、紫外線吸収剤、光安定剤、蛍光材料または蛍光増白剤などを、カバーの性能を損なわない範囲で含有してもよい。
【００５７】
また、本発明のゴルフボールのカバーの厚みは、特に限定されるものではないが、０．３ｍｍ以上、より好ましくは０．４ｍｍ以上、さらに好ましくは０．５ｍｍ以上であって、２．０ｍｍ以下が好ましく、より好ましくは１．６ｍｍ以下、さらに好ましくは１．２ｍｍ以下である。カバーの厚みが０．３ｍｍより小さいと薄くなり過ぎて耐久性が低下し、２．０ｍｍより大きいと、厚くなりすぎて反発性が低下する場合がある。
【００５８】
（７）本発明のゴルフボールの構造
本発明のゴルフボールの構造は、コアとカバーとを有するものであれば特に限定されず、本発明のゴルフボールの具体例としては、コアと前記コアを被覆するカバーとを有するツーピースゴルフボール、センターと前記センターを被覆する中間層とからなるコアと、前記コアを被覆する最外層カバーとを有するスリーピースゴルフボール、センターと前記センターを被覆する複数または複層の中間層とからなるコアと、前記コアを被覆する最外層カバーとを有するマルチピースゴルフボール、糸巻きコアと前記糸巻きコアを被覆するカバーとを有する糸巻きゴルフボールなどを挙げることができる。なお、スリーピースゴルフボールやマルチピースゴルフボールにおいて、中間層をコアの一部と看做す場合には多層コアという場合があり、中間層をカバーの一部と看做す場合には多層カバーという場合がある。
【００５９】
本発明のゴルフボールのコアまたはセンターとしては、例えば、基材ゴム、架橋開始剤、共架橋剤、および、必要に応じて充填剤を含むゴム組成物（以下、単に「コア用ゴム組成物」と称する場合がある）を加熱プレスして成形したものであることが好ましい。
【００６０】
前記基材ゴムとしては、天然ゴムまたは合成ゴムを使用することができ、例えば、ポリブタジエンゴム、天然ゴム、ポリイソプレンゴム、スチレンポリブタジエンゴム、エチレン−プロピレン−ジエンゴム（ＥＰＤＭ）などを使用できる。これらの中でも、特に、反発に有利なシス結合が４０％以上、好ましくは７０％以上、より好ましくは９０％以上のハイシスポリブタジエンを用いることが好ましい。
【００６１】
前記架橋開始剤は、基材ゴム成分を架橋するために配合されるものである。前記架橋開始剤としては、有機過酸化物が好適である。具体的には、ジクミルパーオキサイド、１，１−ビス（ｔ−ブチルパーオキシ）−３，５−トリメチルシクロヘキサン、２，５−ジメチル−２，５−ジ（ｔ―ブチルパーオキシ）ヘキサン、ジ−ｔ−ブチルパーオキサイド等の有機過酸化物が挙げられ、これらのうちジクミルパーオキサイドが好ましく用いられる。有機過酸化物の配合量は、基材ゴム１００質量部に対して、０．２質量部以上が好ましく、より好ましくは０．３質量部以上であって、３質量部以下が好ましく、より好ましくは２質量部以下である。０．２質量部未満では、コアが柔らかくなりすぎて、反発性が低下する傾向があり、３質量部を超えると、適切な硬さにするために、共架橋剤の使用量を増加する必要があり、反発性が不足気味になる。
【００６２】
前記共架橋剤としては、基材ゴム分子鎖にグラフト重合することによって、ゴム分子を架橋する作用を有するものであれば特に限定されず、例えば、炭素数が３〜８個のα，β−不飽和カルボン酸又はその金属塩を使用することができ、好ましくは、アクリル酸、メタクリル酸、又は、これらの金属塩を挙げることができる。前記金属塩を構成する金属としては、亜鉛、マグネシウム、カルシウム、アルミニウム、ナトリウムを挙げることができ、反発性が高くなるということから、亜鉛を使用することが好ましい。また、前記コアが、内層コアおよび外層コアから成る２層構造を有し、外層コアを薄くする場合、内層コアには高い反発性を付与するα,β−不飽和カルボン酸の亜鉛塩、特にアクリル酸亜鉛が好適であり、外層コアには金型離型性の良好なα,β−不飽和カルボン酸のマグネシウム塩、特にメタクリル酸マグネシウムが好適である。
【００６３】
共架橋剤の使用量は、基材ゴム１００質量部に対して、１０質量部以上、より好ましくは２０質量部以上であって、５０質量部以下、より好ましくは４０質量部以下であることが望ましい。共架橋剤の使用量が１０質量部未満では、適当な硬さとするために有機過酸化物の量を増加しなければならず、反発性が低下する傾向がある。一方、共架橋剤の使用量が５０質量部を超えると、コアが硬くなりすぎて、打球感が低下する虞がある。
【００６４】
コア用ゴム組成物に含有される充填剤としては、主として最終製品として得られるゴルフボールの比重を１．０〜１．５の範囲に調整するための比重調整剤として配合されるものであり、必要に応じて配合すれば良い。前記充填剤としては、酸化亜鉛、硫酸バリウム、炭酸カルシウム、酸化マグネシウム、タングステン粉末、モリブデン粉末などの無機充填剤を挙げることができる。前記充填剤の配合量は、基材ゴム１００質量部に対して、２質量部以上、より好ましくは３質量部以上であって、５０質量部以下、より好ましくは３５質量部以下であることが望ましい。充填剤の配合量が２質量部未満では、重量調整が難しくなり、５０質量部を超えるとゴム成分の重量分率が小さくなり反発性が低下する傾向があるからである。
【００６５】
前記コア用ゴム組成物には、基材ゴム、架橋開始剤、共架橋剤、及び、充填剤に加えて、さらに、有機硫黄化合物、老化防止剤、又は、しゃく解剤等を適宜配合することができる。
【００６６】
前記有機硫黄化合物としては、ジフェニルジスルフィド類を好適に使用することができる。ジフェニルジスルフィド類の配合量は、基材ゴム１００質量部に対して、０．１質量部以上が好ましく、より好ましくは０．３質量部以上であって、５．０質量部以下が好ましく、より好ましくは３．０質量部以下である。前記ジフェニルジスルフィド類としては、例えば、ジフェニルジスルフィド；ビス（４−クロロフェニル）ジスルフィド、ビス（３−クロロフェニル）ジスルフィド、ビス（４−ブロモフェニル）ジスルフィド、ビス（３−ブロモフェニル）ジスルフィド、ビス（４−フルオロフェニル）ジスルフィド、ビス（４−ヨードフェニル）ジスルフィド，ビス（４−シアノフェニル）ジスルフィド等のモノ置換体；ビス（２，５−ジクロロフェニル）ジスルフィド、ビス（３，５−ジクロロフェニル）ジスルフィド、ビス（２，６−ジクロロフェニル）ジスルフィド、ビス（２，５−ジブロモフェニル）ジスルフィド、ビス（３，５−ジブロモフェニル）ジスルフィド、ビス（２−クロロ−５−ブロモフェニル）ジスルフィド、ビス（２−シアノ−５−ブロモフェニル）ジスルフィド等のジ置換体；ビス（２，４，６−トリクロロフェニル）ジスルフィド、ビス（２−シアノ−４−クロロ−６−ブロモフェニル）ジスルフィド等のトリ置換体；ビス（２，３，５，６−テトラクロロフェニル）ジスルフィド等のテトラ置換体；ビス（２，３，４，５，６−ペンタクロロフェニル）ジスルフィド、ビス（２，３，４，５，６−ペンタブロモフェニル）ジスルフィド等のペンタ置換体等が挙げられる。これらのジフェニルジスルフィド類はゴム加硫体の加硫状態に何らかの影響を与えて、反発性を高めることができる。これらの中でも、特に高反発性のゴルフボールが得られるという点から、ジフェニルジスルフィド、ビス（ペンタブロモフェニル）ジスルフィドを用いることが好ましい。
【００６７】
前記老化防止剤の配合量は、基材ゴム１００質量部に対して、０．１質量部以上、１質量部以下であることが好ましい。また、しゃく解剤は、基材ゴム１００質量部に対して、０．１質量部以上、５質量部以下であることが好ましい。
【００６８】
前記コア用ゴム組成物の加熱プレス成形条件は、ゴム組成に応じて適宜設定すればよいが、通常、１３０〜２００℃で１０〜６０分間加熱するか、あるいは１３０〜１５０℃で２０〜４０分間加熱した後、１６０〜１８０℃で５〜１５分間の２段階で加熱することが好ましい。
【００６９】
前記コアの構造としては、例えば、単層コア、センターとセンターを被覆する単層の中間層とからなるコア、センターと前記センターを被覆する複数もしくは複層の中間層とからなるコアなどを挙げることができる。また、コアの形状としては、球状であることが好ましい。コアの形状が球状でない場合には、カバーの厚みが不均一になる。その結果、部分的にカバー性能が低下する場合があるからである。一方、センターの形状としては、球状が一般的であるが、球状センターの表面を分割するように突条が設けられていても良く、例えば、球状センターの表面を均等に分割するように突条が設けられていても良い。前記突条を設ける態様としては、例えば、球状センターの表面にセンターと一体的に突条を設ける態様、あるいは、球状センターの表面に突条の中間層を設ける態様などを挙げることができる。
【００７０】
前記突条は、例えば、球状センターを地球とみなした場合に、赤道と球状センター表面を均等に分割する任意の子午線とに沿って設けられることが好ましい。例えば、球状センター表面を８分割する場合には、赤道と、任意の子午線（経度０度）、および、斯かる経度０度の子午線を基準として、東経９０度、西経９０度、東経（西経）１８０度の子午線に沿って設けるようにすれば良い。突条を設ける場合には、突条によって仕切られる凹部を、複数の中間層、あるいは、それぞれの凹部を被覆するような単層の中間層によって充填するようにして、コアの形状を球状とするようにすることが好ましい。前記突条の形状は、特に限定されることなく、例えば、円弧状、あるいは、略円弧状（例えば、互いに交差あるいは直行する部分において切欠部を設けた形状）などを挙げることができる。
【００７１】
本発明のゴルフボールに使用するセンターの直径は、３０ｍｍ以上、より好ましくは３２ｍｍ以上であって、４１ｍｍ以下、より好ましくは４０．５ｍｍ以下であることが望ましい。前記センターの直径が３０ｍｍよりも小さいと、中間層またはカバーを所望の厚さより厚くする必要があり、その結果反発性が低下する場合がある。一方、センターの直径が４１ｍｍを超える場合は、中間層またはカバーを所望の厚さより薄くする必要があり、中間層またはカバー層の機能が十分発揮されない。
【００７２】
本発明のゴルフボールに使用するコアは、直径３９ｍｍ以上、好ましくは３９．５ｍｍ以上、より好ましくは４０．８ｍｍ以上で、４２．２ｍｍ以下、好ましくは４２ｍｍ以下、より好ましくは４１．８ｍｍ以下とするのが好ましい。コアの直径が上記下限に満たない場合には、カバーが厚くなり過ぎて反発性が低下し、一方コアの直径が上記上限を超える場合には、カバーの厚さが厚くなりすぎるため、カバーの成形が困難になるからである。
【００７３】
前記コアとしては、表面硬度が中心硬度より大きいもの（コアが多層コアの場合は、最外層の表面硬度がセンターの中心硬度よりも大きいもの）を使用することも好ましい態様である。コアの表面硬度を中心硬度より大きくすることで、打出角が高くなり、スピン量が低くなって飛距離が向上する。この観点から本発明のゴルフボールに使用するコアの表面と中心との硬度差は、２０以上が好ましく、２５以上がより好ましく、４０以下が好ましく、３５以下がより好ましい。硬度差が前記下限に満たない場合は、高打出角化および低スピン量を達成し難いため飛距離が低下する傾向にある。また、打撃時の衝撃力が大きくなるためソフトで良好な打球感が得られ難い。一方、硬度差が上記上限を超える場合には耐久性が低下する傾向にある。
【００７４】
前記コアの中心硬度は、ショアＤ硬度で３０Ｄ以上、好ましくは３２Ｄ以上、より好ましくは３５Ｄ以上であり、５０Ｄ以下、好ましくは４８Ｄ以下、より好ましくは４５Ｄ以下であることが望ましい。中心硬度が上記下限より小さいと、柔らかくなり過ぎて反発性が低下する傾向があり、上記上限を超えると、硬くなりすぎて打球感の低下や、打出角の低下が発生し、またスピン量も大きくなって飛行性能が低下する。なお、本発明において、コアの中心硬度とは、コアを２等分に切断して、その切断面の中心点についてスプリング式硬度計ショアＤ型で測定した硬度を意味する。
【００７５】
前記コアの表面硬度は、ショアＤ硬度で４５Ｄ以上、好ましくは５０Ｄ以上、より好ましくは５５Ｄ以上であり、６５Ｄ以下、好ましくは６２Ｄ以下、より好ましくは６０Ｄ以下である。表面硬度が上記下限より小さいと、柔らかくなり過ぎて反発性の低下や打出角の低下が生じたり、スピン量が大きくなって飛行性能が低下する場合がある。表面硬度が上記上限より大きいと、硬くなりすぎて打球感が低下する場合がある。なお、本発明においてコアの表面硬度とは、得られた球状コアの表面においてスプリング式硬度計ショアＤ型で測定した硬度を意味する。また、コアが多層構造である場合は、コアの表面硬度とは、コアの最外層の表面の硬度を意味する。
【００７６】
本発明のゴルフボールが、スリーピース以上のマルチピースゴルフボールである場合には、中間層の材料としては、例えば、アイオノマー樹脂、ポリスチレン系エラストマー、ポリオレフィン系エラストマー、ポリウレタン系エラストマー、ポリエステル系エラストマー、ポリアミド系エラストマー等の熱可塑性樹脂および熱可塑性エラストマーなどを挙げることができ、アイオノマー樹脂が好適である。また、中間層として、例えば、ゴム組成物の硬化物を使用することもできる。前記中間層には、さらに、硫酸バリウム、タングステン等の比重調整剤、老化防止剤、顔料などが配合されていてもよい。
【００７７】
中間層を形成する方法としては、特に限定されないが、例えば、中間層形成用材料を予め半球殻状のハーフシェルに形成し、それを２枚用いてコアを包み、加圧成形する方法、または、前記中間層用材料を直接コア上に射出成形してコアを包み込む方法などを採用できる。
【００７８】
本発明のゴルフボールが、糸巻きゴルフボールの場合、コアとして糸巻きコアを用いれば良い。斯かる場合、糸巻きコアとしては、例えば、上述したコア用ゴム組成物を硬化させてなるセンターとそのセンターの周囲に糸ゴムを延伸状態で巻き付けることによって形成した糸ゴム層とから成るものを使用すればよい。また、前記センター上に巻き付ける糸ゴムは、糸巻きゴルフボールの糸巻き層に従来から使用されているものと同様のものを使用することができ、例えば、天然ゴムまたは天然ゴムと合成ポリイソプレンに硫黄、加硫助剤、加硫促進剤、老化防止剤等を配合したゴム組成物を加硫することによって得られたものを用いてもよい。糸ゴムはセンター上に約１０倍に引き伸ばして巻きつけて糸巻きコアを作製する。
【実施例】
【００７９】
以下、本発明を実施例によって詳細に説明するが、本発明は、下記実施例によって限定されるものではなく、本発明の趣旨を逸脱しない範囲の変更、実施の態様は、いずれも本発明の範囲内に含まれる。
【００８０】
［評価方法］
（１）耐擦過傷性
ゴルフラボラトリー社製のスイングロボットに市販のサンドウェッジを取り付け、ヘッドスピード３６ｍ／秒でボールの２箇所を各１回打撃し、打撃部を観察して、下記評価基準に基づいて、６段階で評価した。
評価基準
６点：全く傷が確認できない。
５点：傷がついていないか、ほとんど傷が目立たない。
４点：やや傷が見られるものの、ほとんど気にならない。
３点：表面がやや毛羽立っている。
２点：表面が毛羽立ったり、ディンプルが欠けたりしている。
１点：ディンプルが完全に削り取られてしまっている。
【００８１】
（２）スピン速度（ｒｐｍ）
ゴルフラボラトリー社製スイングロボットにＳＲＩスポーツ社製アプローチウエッジ（ＳＲＩＸＯＮ  Ｉ−３０２、シャフトＳ）を取付け、ヘッドスピード２１ｍ／秒でゴルフボールを打撃し、打撃されたゴルフボールを連続写真撮影することによって求めた。測定は、５回行い、その平均値で示した。
【００８２】
（３）カバーのスラブ硬度（ショアＤ硬度）
カバー用組成物を用いて、熱プレス成形により、厚み約２ｍｍのシートを作製し、２３℃で２週間保存した。このシートを、測定基板等の影響が出ないように、３枚以上重ねた状態で、ＡＳＴＭ−Ｄ２２４０に規定するスプリング式硬度計ショアＤ型を備えた高分子計器社製自動ゴム硬度計Ｐ１型を用いて測定した。
【００８３】
（４）球状コア（センター）硬度
ＡＳＴＭ−Ｄ２２４０に規定するスプリング式硬度計ショアＤ型を備えた高分子計器社製自動ゴム硬度計Ｐ１型を用いて、センター、および、球状コアの表面部において測定したショアＤ硬度をそれぞれ、センター、および、球状コアの表面硬度とし、センターを半球状に切断し、切断面の中心において測定したセンター（球状コア）の中心硬度とした。
【００８４】
（５）層状珪酸塩の含有率の測定方法（ＴＧＡおよび蛍光Ｘ線回折）
ティーエーインスツルメンツ社製ＴＧＡ２９５０を用いて、カバー用組成物１０ｍｇを窒素雰囲気下、下記条件で昇温して２５℃の重量に対する６５０℃１．５分放置後の重量変化を測定することにより、カバー用組成物中の無機成分の含有率を求めた。
昇温条件：２５℃〜６５０℃（昇温速度：５０℃／分、６５０℃にて１．５分放置）
【００８５】
同時に、カバー用組成物のＸ線回折ピークより、カバー用組成物中の無機成分に含まれる各元素（Ｔｉ、Ｓｉ、Ａｌ、その他の無機元素）の重量比を求め、Ｔｉを酸化チタン（ＴｉＯ２）、ＳｉおよびＡｌをクレー成分、その他の無機元素をその他の無機成分として、カバー用組成物中の層状珪酸塩の含有率を求めた。
【００８６】
なお、Ｘ線回折の測定は、以下の条件で行った。
装置名：ＳＥＡ１２００ＶＸ
製造元：ＳＩＩ社
Ｘ線源（Ｘ線管球ターゲット）：ロジウム（Ｒｈ)
管電圧：５０ｋＶ、１５ｋＶ
管電流：自動調整
管冷却方式：空冷式
検出器：Ｓｉ半導体検出器
分析領域（コリメーター直径）：８ｍｍ
試料温度：室温（２３℃）
試料室雰囲気：真空
測定範囲：０Ｋｅｖ〜４０ｋｅＶ（測定元素：１１（Ｎａ）〜９２（Ｕ））
測定時間：２００秒
【００８７】
（６）Ｘ線回折によるウレタンポリオール複合化層状珪酸塩の層間隔
マックサイエンス社製Ｘ線回折装置ＭＸＰ３を用いて、ウレタンポリオール複合化層状珪酸塩の層間隔（ｄ）を求めた。
Ｘ線源：ＣｕＫα線（波長λ＝１．５４１８Å）
印加電圧：４０ｋＶ
印加電流：３０ｍＡ
測定範囲：２θ＝０．０１°〜１０°
取り込み幅：０．０１°
計算式：２ｄｓｉｎθ＝λ＝１．５４１８Å（θ：ピークの角度（２θ）の半分の値）
【００８８】
（７）ＴＥＭによるウレタンポリオール複合化層状珪酸塩の粒子径の測定
装置：日立製作所製  透過型電子顕微鏡  Ｈ７１００
観察条件：加速電圧１００ｋＶ、倍率５０００倍、視野２０μｍ×２０μｍ
測定サンプル作製条件：
装置：Ｌｅｉｃａ社製クライオミクロトームＥＭＵＣ６
切片切り出し温度：サンプル−１３０℃、ナイフ−１４０℃、雰囲気−１４０℃
切片切り出し速度：１ｍｍ／秒
切り出し切片設定厚み：４０ｎｍ
【００８９】
［ウレタンポリオール複合化層状珪酸塩の合成］
（１）３級アミン構造を有するウレタンポリオールの合成
ヘキサメチレンジイソシアネート（ＨＤＩ）５３．６ｇを、３０℃乾燥窒素気流下にて撹拌状態にしておき、そこに、３級アミン構造を有するポリオールとして、１９．０ｇのＮ−メチルジエタノールアミン（ＭＤＥＡ）を２０分間かけて滴下後、約２時間撹拌することにより、イソシアネート基末端ＭＤＥＡを得た。なお、反応の終点は、反応物をＪＩＳ規定の滴定し、ヘキサメチレンジイソシアネート（ＨＤＩ）が理論量反応したか否かを確認することにより判断した。次いで、表１に示すようにポリオールとジブチル錫ジラウリレート（ＤＢＴＤＬ）とを配合して、６５℃、乾燥窒素気流下で撹拌しておき、ここに、上記イソシアネート基末端ＭＤＥＡを３０分かけて滴下し、その後、３０分反応して、３級アミン構造を有するウレタンポリオールを合成した。尚、反応の終点は、ＩＲにてイソシアネート基に由来するピーク（約２２７０ｃｍ−１）が存在しないことを確認することで行った。
【００９０】
３級アミン構造を有するウレタンポリオールの組成については、表１に示した。
【００９１】
【表１】
2008289674.tif 000003
【００９２】
ＨＤＩ：和光純薬製  ジイソシアン酸ヘキサメチレン
ＰＥＧ４００：アルドリッチ社製ポリエチレングリコール分子量４００
ＰＴＭＧ１０００：保土谷化学工業製ポリテトラメチレンエーテルグリコール分子量１０００
ＰＴＭＧ２０００：保土谷化学工業製ポリテトラメチレンエーテルグリコール分子量２０００
【００９３】
（２）３級アミン構造を有するウレタンポリオールの陽イオン化
上記で得られた３級アミン構造を有するウレタンポリオール３００ｇにイオン交換水とイソプロピルアルコールとの混合物１０００ｇ（イオン交換水：イソプロピルアルコール＝３：７（体積比））を添加して、６５℃にして分散液を作製した。このウレタンポリオール分散液に、６Ｎ−ＨＣｌを、分散液のｐＨが３になるまで滴下し３級アミン構造を陽イオン化して、陽イオン化されたウレタンポリオールの分散液を得た。
【００９４】
（３）陽イオン化されたウレタンポリオールと層状珪酸塩の複合化
２．３Ｌのイオン交換水とイソプロピルアルコールとの混合物（イオン交換水：イソプロピルアルコール＝４：６（体積比））に、層状珪酸塩として、クロイサイトＮａ＋（モンモリロナイト）３５ｇを分散して、層状珪酸塩の分散液を得た。この層状珪酸塩の分散液を陽イオン化されたウレタンポリオールの分散液に加えて、６５℃で２日間撹拌して、ウレタンポリオール複合化層状珪酸塩の分散液を得た（表２）。
【００９５】
その後、ウレタンポリオール複合化層状珪酸塩の分散液を、遠心分離、イオン交換水への分散を繰り返して、遊離の塩酸を系中から取り除いた。遊離の塩酸が系中から取り除けたかどうかの判断は、ウレタンポリオール複合化層状珪酸塩の分散液の上澄み液と硝酸銀とを反応させることにより確認した。塩化銀の析出が認められた場合には、ウレタンポリオール複合化層状珪酸塩の分散液に遊離の塩酸が存在するものと判断して、再度、遠心分離、イオン交換水への分散を繰り返した。得られたウレタンポリオール複合化層状珪酸塩を１日間凍結乾燥して、乾燥物を乳鉢にてすりつぶし、ふるいにて２００μｍ以下のもののみを採取した。得られたウレタンポリオール複合化層状珪酸塩の性状を併せて表２に示した。
【００９６】
【表２】
2008289674.tif 000004
【００９７】
クロイサイト（Ｃｌｏｉｓｉｔｅ）Ｎａ＋：サザンクレイ社製モンモリロナイト：陽イオン交換容量９２．６ｍｅｑ／１００ｇ
【００９８】
（４）上記粉末状のウレタンポリオール複合化層状珪酸塩をＰＴＭＧ１０００に添加して、６５℃にて１時間撹拌し、その後ソニックアンドマテリアルズ社製ビブラセルＶＣ５０５にて１時間超音波処理することにより、ウレタンポリオール複合化層状珪酸塩をポリオールに分散させた。得られたポリオール分散液の組成を表３に示した。
【００９９】
【表３】
2008289674.tif 000005
【０１００】
クロイサイト２５Ａ：サザンクレイ社製４級アンモニウム塩変性天然モンモリロナイト
ＰＴＭＧ１０００：保土谷化学工業製ポリテトラメチレンエーテルグリコール分子量１０００
【０１０１】
（５）カバー用組成物の調製
ア）ポリイソシアネートとして４，４’−ジフェニルメタンジイソシアネートを用いた場合
乾燥窒素気流下において、上記ウレタンポリオール複合化層状珪酸塩のポリオール分散液１８ｇを６５℃に昇温して、６５℃に昇温した４，４’−ジフェニルメタンジイソシアネート１９．０ｇ添加し、６５℃にて１分間撹拌した後、約４０℃まで冷却した。その後、４０℃のブタンジオールを４．９ｇ投入し、４５℃にて３０秒間撹拌して、室温まで冷却し、室温にて３０秒間減圧することにより、脱気処理を行った。得られた生成物をバットに延展後、窒素雰囲気下８０℃にて１時間反応させて、その後、１１０℃で６時間保存することにより、ウレタン化反応を行った。ウレタン化反応終了後、得られた生成物をペレット状に粉砕して、層状珪酸塩がポリウレタン樹脂に複合分散されたポリウレタン樹脂組成物を得た。
【０１０２】
イ）ポリイソシアネートとして４，４’−ジシクロヘキシルメタンジイソシアネートを用いた場合
乾燥窒素気流下において、フラスコに４，４’−ジシクロヘキシルメタンジイソシアネート１９．６ｇ、ジブチル錫ジラウリレート０．００２ｇを投入し、６０℃に昇温した。そこに、ポリオール１８．０ｇを約４５分かけて滴下ロートより滴下し、滴下終了後、６０℃で２時間反応を行った。次いで、６０℃のブタンジオール４．９ｇを添加して、約１分間撹拌して室温まで冷却し、室温にて３０秒間減圧することにより、脱気処理を行った。得られた生成物をバットに延展後、窒素下８０℃にて４８時間保存することによりウレタン化反応を行った。ウレタン化反応終了後、得られた生成物をペレット状に粉砕して、層状珪酸塩がポリウレタン樹脂に複合分散されたポリウレタン樹脂組成物を得た。
【０１０３】
[ゴルフボールの作製]
（１）センターの作製
表４に示す配合のセンター用ゴム組成物を混練し、半球状キャビティを有する上下金型内で１７０℃で１５分間加熱プレスすることにより直径３８．５ｍｍ、質量３４．９ｇの球状のセンターを得た。
【０１０４】
【表４】
2008289674.tif 000006
【０１０５】
ポリブタジエンゴム：ＪＳＲ（株）製のＢＲ７３０（ハイシスポリブタジエン）
アクリル酸亜鉛：日本蒸留製のＺＮＤＡ−９０Ｓ
酸化亜鉛：東邦亜鉛製の銀嶺Ｒ
ジクミルパーオキサイド：日本油脂製のパークミルＤ
ジフェニルジスルフィド：住友精化製
【０１０６】
（２）中間層材料、カバー用組成物の配合
次に、表５および表６に示した配合の中間層材料およびカバー用組成物を、二軸混練型押出機によりミキシングして、ペレット状の中間層材料およびカバー用組成物を調製した。押出は、スクリュー径４５ｍｍ、スクリュー回転数２００ｒｐｍ、スクリューＬ／Ｄ＝３５で行った。配合物は、押出機のダイの位置で１５０〜２３０℃に加熱された。
【０１０７】
【表５】
2008289674.tif 000007
【０１０８】
「ハイミラン１６０５」：三井デュポンポリケミカル社製のナトリムイオン中和エチレン−メタクリル酸共重合体系アイオノマー樹脂
「ハイミランＡＭ７３２９」：三井デュポンポリケミカル社製の亜鉛イオン中和エチレン−メタクリル酸共重合体系アイオノマー樹脂
【０１０９】
得られた中間層用材料を上述のようにして得られたセンター上に射出成形して、センターと前記センターを被覆する中間層（厚み１．６ｍｍ）とを有するコアを作製した。
【０１１０】
（３）ハーフシェルの成形
ハーフシェルの圧縮成形は、前述のようにして得たペレット状のカバー用組成物をハーフシェル成形用金型の下型の凹部ごとに１つづつ投入し、加圧してハーフシェルを成形した。圧縮成形は、成形圧力２．９４ＭＰａ、ＭＤＩ系ポリウレタン樹脂の場合１８０℃×５分、Ｈ１２ＭＤＩ系ポリウレタン樹脂の場合１６０℃×５分間の条件で行った。
【０１１１】
（４）カバーの成形
（２）で得られたコアを（３）で得られた２枚のハーフシェルで同心円状に被覆して、圧縮成形によりカバー（厚み０．５ｍｍ）を成形した。圧縮成形は、成形温度１５０℃、成形時間２分、成形圧力９．８ＭＰａで行った。
【０１１２】
得られたゴルフボール本体の表面をサンドブラスト処理をして、マーキングを施した後、クリアーペイントを塗布し、４０℃のオーブンで塗料を乾燥させ、直径４２．７ｍｍ、質量４５．３ｇのゴルフボールを得た。得られたゴルフボールの耐擦過傷性、及び、スピン性能について評価した結果を併せて表６に示した。
【０１１３】
【表６】
2008289674.tif 000008
エラストラン１１９５ＡＴＲ：ＢＡＳＦジャパン社製ＭＤＩ系熱可塑性ポリウレタン
【０１１４】
表６から、コアと前記コアを被覆するカバーとを有するゴルフボールであって、前記カバーが、層状珪酸塩と分子鎖に３級アミン構造を有するポリウレタン樹脂とを含有し、カバーにおける層状珪酸塩の含有率が０．１から５質量％であるゴルフボールは、耐擦過傷性に優れ、アプローチショット時のスピン速度が大きいことが明らかである。
【産業上の利用可能性】
【０１１５】
本発明は、耐擦過傷性に優れ、アプローチショット時のスピン速度が大きいゴルフボールとして有用である。
【図面の簡単な説明】
【０１１６】
【図１】図１は、層状珪酸塩と分子鎖に３級アミン構造を有するポリウレタン樹脂の相互作用を模式的に説明する説明図である。
【符号の説明】
【０１１７】
１：層状珪酸塩、２：陽イオン化された３級アミン構造、３：ポリウレタン樹脂分子鎖
４：ハードセグメント（ポリイソシアネート成分）
【図１】
2008289674.tif 000009